(57)【要約】      （修正有）【課題】起泡性及び起泡安定性に優れ、六価クロムなどの環境汚染物質の溶出を抑制できる土木工事用起泡剤組成物を提供する。【解決手段】硫黄原子を含む還元剤、並びにアニオン界面活性剤及びノニオン界面活性剤から選ばれる１種以上の界面活性剤を含有する土木工事用起泡剤組成物であって、水を含有する液体組成物である。硫黄原子を含む還元剤はヒドロキシメタンスルホン酸、ヒドロキシメタンスルフィン酸及びこれらの塩から選ばれる１種以上の化合物である土木工事用起泡剤組成物。【選択図】なし【特許請求の範囲】
【請求項１】
（Ａ）硫黄原子を含む還元剤、並びに（Ｂ）アニオン界面活性剤及びノニオン界面活性剤から選ばれる１種以上の界面活性剤を含有する土木工事用起泡剤組成物。
【請求項２】
水を含有する液体組成物である、請求項１記載の土木工事用起泡剤組成物。
【請求項３】
（Ａ）が、ヒドロキシメタンスルホン酸、ヒドロキシメタンスルフィン酸及びこれらの塩から選ばれる１種以上の化合物である、請求項１又は２記載の土木工事用起泡剤組成物。
【請求項４】
（Ｂ）としてアニオン界面活性剤を含有する、請求項１〜３の何れかに記載の土木工事用起泡剤組成物。
【請求項５】
アニオン界面活性剤が下記一般式（１）で表される化合物である、請求項１〜４の何れかに記載の土木工事用起泡剤組成物。
Ｒ１−Ｏ−（Ｒ２Ｏ）ｎ−ＳＯ３Ｍ        （１）
〔式中、Ｒ１は、炭素数８以上１６以下の炭化水素基であり、Ｒ２は、炭素数２以上４以下のアルキレン基であり、ｎは、平均付加モル数であり、０以上２５以下の数である。Ｍは、水素原子又は陽イオンである。〕
【請求項６】
シールド工法用である、請求項１〜５の何れかに記載の土木工事用起泡剤組成物。
【請求項７】
請求項１〜６の何れかに記載の土木工事用起泡剤組成物を用いた気泡を使用する気泡シールド工法。
【発明の詳細な説明】
【技術分野】
【０００１】
本発明は、土木工事用起泡剤組成物に関する。
【背景技術】
【０００２】
土木工事を行う工法として、起泡剤を含む液体を発泡させて掘削土に注入し、掘削土と気泡とを混合攪拌させながら掘削する工法、即ちカッターヘッドの掘削抵抗低減と摩耗低減及び掘削土運搬処理の作業性を向上させる気泡シールド工法が知られている。気泡シールド工法では、カッターヘッドの掘削抵抗低減と摩耗低減及び掘削土運搬処理の作業性を向上させるために気泡が用いられる。また、掘削用としても気泡が用いられている。このような土木建設材料に用いる気泡を発生させるために起泡剤が使用される。
【０００３】
特許文献１には、疎水膜剤が水溶性溶剤で可溶化され、さらに陰イオン界面活性剤が混合されてなる起泡剤水溶液を発泡倍率１０倍〜５０倍の倍率で発泡させて気泡を生成し、切羽の土砂とシールド掘進機のチャンバ内の土砂に前記気泡を注入して気泡混合土を形成する気泡シールド工法であって、前記気泡混合土に重金属類を不溶化する不溶化材を添加することを特徴とする、気泡シールド工法が開示されている。
特許文献２には、特定の硫酸エステル化合物と、特定のポリエーテル化合物とを含有する気泡シールド工法用起泡剤が開示されている。
【０００４】
土木工事を行うにあたり、土壌を掘削する際もしくはセメント系固化材により地盤の改良を行う際に、土壌もしくはセメントに含有されていた環境汚染物質、例えば六価クロムが溶出し、環境基準を超える場合がある。そのような土壌は使用範囲も限られ、掘削後の排泥処理も問題となる。
【先行技術文献】
【特許文献】
【０００５】
【特許文献１】特開２０１７−０６１７９１号公報
【特許文献２】特開２００５−３１４４７５号公報
【発明の概要】
【発明が解決しようとする課題】
【０００６】
本発明は、起泡性が良好で、起泡安定性に優れ、六価クロムなどの環境汚染物質の溶出を抑制できる土木工事用起泡剤組成物を提供する。
【課題を解決するための手段】
【０００７】
本発明は、（Ａ）硫黄原子を含む還元剤〔以下、（Ａ）成分という〕、並びに（Ｂ）アニオン界面活性剤及びノニオン界面活性剤から選ばれる１種以上の界面活性剤〔以下、（Ｂ）成分という〕を含有する土木工事用起泡剤組成物に関する。
【０００８】
また、本発明は、前記本発明の土木工事用起泡剤組成物を用いた気泡を使用する気泡シールド工法に関する。
【発明の効果】
【０００９】
本発明によれば、起泡性が良好で、起泡安定性に優れ、六価クロムなどの環境汚染物質の溶出を抑制できる土木工事用起泡剤組成物が提供される。本発明の土木工事用起泡性組成物から製造した気泡を土壌掘削もしくは地盤改良の際に用いることで、土壌と起泡とが混合され、土壌もしくはセメントに含まれている重金属、例えば六価クロムの溶出が効果的に抑制される。
【発明を実施するための形態】
【００１０】
〔土木工事用起泡剤組成物〕
＜（Ａ）成分＞
（Ａ）成分は、硫黄原子を含む還元剤である。（Ａ）成分は、六価クロムを三価クロムに還元する効果を持つ、硫黄原子を含む還元剤が好ましい。（Ａ）成分としては、チオ硫酸ナトリウム、亜ジチオン酸ナトリウム、ピロ亜硫酸ナトリウム、ヒドロキシメタンスルホン酸、及びヒドロキシメタンスルフィン酸から選ばれる１種以上の化合物が挙げられる。
（Ａ）成分は、六価クロム溶出抑制の観点から、ヒドロキシメタンスルホン酸、ヒドロキシメタンスルフィン酸及びこれらの塩から選ばれる１種以上の化合物が好ましい。（Ａ）成分は、六価クロム溶出抑制の観点から、ヒドロキシメタンスルフィン酸及びその塩から選ばれる１種以上の化合物がより好ましい。
ヒドロキシメタンスルホン酸及びヒドロキシメタンスルフィン酸の塩は、六価クロム溶出抑制の観点から、それぞれ、アルカリ金属塩が好ましく、ナトリウム塩がより好ましい。ヒドロキシメタンスルホン酸及びヒドロキシメタンスルフィン酸の塩は、それぞれ、水和物の粉末品も使用できるが、量は無水物換算とする。
【００１１】
＜（Ｂ）成分＞
（Ｂ）成分は、アニオン界面活性剤及びノニオン界面活性剤から選ばれる１種以上の界面活性剤である。
（Ａ）成分と（Ｂ）成分とを組み合わせることで、土壌掘削もしくは地盤改良の際に環境汚染物質の溶出を抑制でき、また、良好な起泡性が得られると共に、気泡安定性が向上する。本発明では、このような効果を有する土木工事用起泡剤組成物を、一液型で得ることができる。
【００１２】
アニオン界面活性剤としては、起泡性と気泡安定性の観点から、下記一般式（１）で表される界面活性剤が挙げられる。
Ｒ１−Ｏ−（Ｒ２Ｏ）ｎ−ＳＯ３Ｍ        （１）
〔式中、Ｒ１は、炭素数８以上１６以下の炭化水素基であり、Ｒ２は、炭素数２以上４以下のアルキレン基であり、ｎは、平均付加モル数であり、０以上２５以下の数である。Ｍは、水素原子又は陽イオンである。〕
Ｒ１の炭化水素基は、アルキル基、アルケニル基が挙げられる。Ｒ２は、エチレン基、プロピレン基が挙げられる。Ｒ２はエチレン基を含むことが好ましい。ｎは、好ましくは０又は０．５以上の数である。ｎが０より大きい数の場合、より好ましくは０．５以上、更に好ましくは１以上、そして、好ましくは１０以下、より好ましくは３以下である。Ｍは、水素原子又は陽イオンである。陽イオンは、無機陽イオン、有機陽イオンが挙げられ、具体的には、アルカリ金属イオン、アンモニウムイオン、アルカノールアンモニウムイオンが挙げられる。
【００１３】
ノニオン界面活性剤としては、起泡性の観点から、ノニルフェニルポリエチレンオキシエーテルやアルキルポリグリコシド（β−ドデシルマルトシド、β−ステアリルグルコシド等）が挙げられる。また、起泡安定性の向上の観点から、炭素数８以上２２以下のアルキル基を１つ有し、オキシプロピレンの平均付加モル数が１以上１０以下であるポリプロピレンモノアルキールエーテル、および炭素数５以上２２以下のアルキル基を有するアルキルモノグリセリルエーテルから選ばれる１種以上のノニオン界面活性剤が挙げられる。
【００１４】
本発明の土木工事用起泡剤組成物は、（Ｂ）成分としてアニオン界面活性剤を含有することが好ましい。また、本発明の土木工事用起泡剤組成物は、（Ｂ）成分として、起泡性と気泡安定性の観点から、アニオン界面活性剤及びノニオン界面活性剤を含有することができる。アニオン界面活性剤及びノニオン界面活性剤を含有する場合、アニオン界面活性剤／ノニオン界面活性剤の質量比は、起泡安定性、水溶性の観点から、好ましくは２．０以上、より好ましくは２．５以上、更に好ましくは３．０以上、そして、好ましくは４．０以下、より好ましくは３．５以下、更に好ましくは３．３以下である。
【００１５】
＜組成、任意成分等＞
本発明の土木工事用起泡剤組成物は、（Ａ）成分を、還元効果の観点から好ましくは０．０１質量％以上、より好ましくは０．１質量％以上、更に好ましくは１．０質量％以上、そして、好ましくは５質量％以下、より好ましくは３質量％以下、更に好ましくは２質量％以下含有する。
【００１６】
本発明の土木工事用起泡剤組成物は、起泡性と気泡安定性の観点から、（Ｂ）成分を、好ましくは１５質量％以上、より好ましくは１７質量％以上、更に好ましくは１８質量％以上、そして、好ましくは２７質量％以下、より好ましくは２５質量％以下、更に好ましくは２０質量％以下含有する。
【００１７】
本発明の土木工事用起泡剤組成物は、水を含有する液体組成物であることが好ましい。本発明の土木工事用起泡剤組成物は、水を含有する一液型の組成物がより好ましい。水は、組成物の残部の量で含有される。例えば、本発明の土木工事用起泡剤組成物は、水を、好ましくは６０質量％以上、より好ましくは７０質量％以上、更に好ましくは８０質量％以上、そして、好ましくは９５質量％以下、より好ましくは８５質量％以下、更に好ましくは８０質量％以下含有する。本発明の（Ａ）成分に該当しない還元剤を（Ｂ）成分と組み合わせても、安定な一液型の組成物を得るのが困難であったり、六価クロムなどの環境汚染物質の溶出を十分に抑制できなかったりして、本発明の効果を得ることができない。
【００１８】
本発明の土木工事用起泡剤組成物は、気泡安定性の観点から、界面活性助剤を含有することが好ましい。界面活性助剤とはそれ自身の界面活性能は低いが、他の界面活性剤と併用した場合に当該他の界面活性剤の界面活性能を向上させるもの、あるいは当該他の界面活性剤との混合物が界面活性を示すものをいう。界面活性助剤としては、例えば、炭素８以上２２以下の炭化水素誘導体が挙げられる。ここで炭化水素誘導体としては高級アルコール、高級脂肪酸などが挙げられる。具体的には、起泡性と気泡安定性の観点から、界面活性助剤として、炭素数８以上２２以下のアルコールが挙げられる。界面活性助剤の含有量は、起泡性と気泡安定性の観点から、組成物中、好ましくは０．１質量％以上、より好ましくは１質量％以上、そして、好ましくは１０質量％以下、より好ましくは２質量％以下である。
【００１９】
本発明の起泡剤組成物は、土木工事用である。ここで、土木工事としては、シールド工法、更に気泡シールド工法、気泡掘削工法、地中連続壁工法、機械撹拌工法、噴射撹拌工法などが挙げられる。本発明の起泡剤組成物は、シールド工法用、更に気泡シールド工法用として好適である。
【００２０】
〔気泡シールド工法〕
本発明は、前記本発明の土木工事用起泡剤組成物を用いた気泡を使用する気泡シールド工法に関する。本発明の気泡シールド工法は、このような所定の気泡を用いる以外は、公知の気泡シールド工法に準じて行うことができる。
本発明の起泡剤組成物は、該組成物及び水を含有する起泡剤水溶液として用いることが好ましい。かかる起泡剤水溶液は、（Ａ）成分を、還元効果の観点から、好ましくは０．００１質量％以上、より好ましくは０．０１質量％以上、更に好ましくは０．１質量％以上、そして、好ましくは５質量％以下、より好ましくは３質量％以下、更に好ましくは１質量％以下含有する。また、かかる起泡剤水溶液は、（Ｂ）成分を、好ましくは０．０１質量％以上、より好ましくは０．１質量％以上、更に好ましくは０．３質量％以上、そして、好ましくは２０質量％以下、より好ましくは１０質量％以下、更に好ましくは５質量％以下含有する。このような起泡剤水溶液から気泡を形成する方法については限定するものではなく、また起泡剤溶液を直接掘削土に練り込んでもよく、添加する方法についても限定しない。
【実施例】
【００２１】
（１）土木工事用起泡剤組成物の調製
表１に示す土木工事用起泡剤組成物を次の手順で調製した。
表１の（Ｂ）成分を混合し、６０℃に加熱し、そこに溶融させたミリスチルアルコールを混合した。すべてが溶解し、均一な混合物が得られたら、次いで（Ａ）成分を混合し、水を加えて、有効分（水以外の成分）の濃度が２０質量％となるように調整し、土木工事用起泡剤組成物を得た。
実施例１、２の土木工事用起泡剤組成物は、室温で透明な液体であり、６０℃で２４時間保存した後も透明であり、高温での安定性が良好であった。
【００２２】
（２）評価
（２−１）六価クロム溶出抑制試験
二クロム酸ナトリム水溶液（約２７８ｐｐｂ）を１５ｇはかりとり、そこに表１の土木工事用起泡剤組成物を、前記水溶液に対して、１質量％（有効分として０．２質量％）、２質量％（有効分として０．４質量％）、又は３質量％（有効分として０．６質量％）になるよう添加し、全体で４１．７ｇにイオン交換水でメスアップした。メスアップ後の混合液は、六価クロム濃度が約１００ｐｐｂであった。この混合液１０ｇに、六価クロム検出指示薬を加えて、６分間静置したのちに紫外可視吸光度計により吸光度を測定し、検量線によって液中の六価クロム濃度とした。
【００２３】
（２−２）起泡性試験
表１の土木工事用起泡剤組成物０．１５ｇをメスシリンダーに計りとり、イオン交換水で、全体で１５ｇになるようにメスアップして起泡剤水溶液とした。起泡剤水溶液は、実施例１、２及び比較例１の何れも透明であった。起泡剤水溶液を試験管に投入し、試験管を２０回手振りして起泡させ、２分後の泡高さを測定した。結果を表１に示した。
【００２４】
（２−３）起泡安定性試験
表１のうち、実施例１と比較例１の土木工事用起泡剤組成物０．１５ｇをビオレｕ（花王株式会社製）のポンプフォーマー容器に計りとり、１５０ｇにイオン交換水でメスアップした。その後、ポンプフォーマーを２秒間隔でプッシュして、２００ｍＬメスシリンダーに１００ｍＬの気泡を充填した。最初の排液量と１５分後の排液量をそれぞれ測定し、１５分後の排液率を算出した。排液率が小さいほど、起泡安定性に優れることを意味する。排液量はメスシリンダーの目盛を読み取り、測定した。結果を表１に示した。
【００２５】
【表１】
2019073957.tif 000002